(57)【要約】  本発明は、ポリイソシアネート組成物（ＩＺ）とポリオール組成物（ＰＺ）との反応により得られる又は得ることができる熱可塑性ポリウレタン（ＴＰＵ−１）、及びフィラー（Ｆ１）を含む組成物に関し、ここで、ポリオール組成物（ＰＺ）が少なくとも１種のポリオール（Ｐ１）、鎖延長剤（ＫＶ１）及び鎖延長剤（ＫＶ２）を含む。本発明はまた、当該組成物の製造方法にも関する。さらに、本発明は、本発明による組成物を成形体の製造に使用する方法、及びまた本発明による組成物を含む成形体に関する。【特許請求の範囲】
【請求項１】
（ａ）ポリイソシアネート組成物（ＩＺ）とポリオール組成物（ＰＺ）との反応により得られる又は得ることができる熱可塑性ポリウレタン（ＴＰＵ−１）であって、前記ポリオール組成物（ＰＺ）が少なくとも１種のポリオール（Ｐ１）、鎖延長剤（ＫＶ１）及び鎖延長剤（ＫＶ２）を含み、鎖延長剤が、２０：１〜３：１の範囲のＫＶ１：ＫＶ２のモル混合比で使用される、熱可塑性ポリウレタン（ＴＰＵ−１）、及び
（ｂ）フィラー（Ｆ１）
を含む、組成物。
【請求項２】
前記鎖延長剤（ＫＶ１）及び／又は前記鎖延長剤（ＫＶ２）が、１，２−エタンジオール、１，３−プロパンジオール、１，４−ブタンジオール及び１，６−ヘキサンジオール、ジエチレングリコール、トリエチレングリコール、ヒドロキノンビス−２−ヒドロキシエチルエーテル及びビス（２−ヒドロキシエチル）テレフタレートからなる群から選択される、請求項１に記載の組成物。
【請求項３】
前記鎖延長剤（ＫＶ１）が１，４−ブタンジオールである、請求項１又は２に記載の組成物。
【請求項４】
前記ポリオール（Ｐ１）がポリエーテルポリオールである、請求項１から３のいずれか一項に記載の組成物。
【請求項５】
前記ポリイソシアネート組成物（ＩＺ）が、フェニレン１，２−、１，３−及び／又は１，４−ジイソシアネート、トリフェニルメタン４，４’，４’’−トリイソシアネート、ナフチレン１，５−ジイソシアネート（ＮＤＩ）、トリレン２，４−及び／又は２，６−ジイソシアネート（ＴＤＩ）、ビフェニル２，４’−、４，４’−及び／又は２，２−ジイソシアネート、ジフェニルメタン２，２’−、２，４’−及び／又は４，４’−ジイソシアネート（ＭＤＩ）、ポリフェニルポリメチレンポリイソシアネート、キシリレン１，２−、１，３−及び／又は１，４−ジイソシアネート及びｍ−テトラメチルキシリレンジイソシアネート（ＴＭＸＤＩ）からなる群から選択されるポリイソシアネート（ＰＩ）を含む、請求項１から４のいずれか一項に記載の組成物。
【請求項６】
前記フィラー（Ｆ１）が繊維状のものである、請求項１から５のいずれか一項に記載の組成物。
【請求項７】
前記フィラー（Ｆ１）が、ガラス繊維、炭素繊維、アラミド繊維、チタン酸カリウム繊維、液晶ポリマーから構成される繊維、金属繊維、ポリエステル繊維、ポリアミド繊維、有機の繊維状フィラー及び無機の繊維状フィラーからなる群から選択される、請求項１から６のいずれか一項に記載の組成物。
【請求項８】
前記フィラー（Ｆ１）が、いずれの場合もＡＳＴＭ Ｄ５７８−９８に従って決定された、３ｍｍ〜４ｍｍの範囲の長さ及び１μｍ〜２０μｍの範囲の直径を有する、請求項１から７のいずれか一項に記載の組成物。
【請求項９】
前記フィラー（Ｆ１）が、前記組成物の全体に基づいて４０質量％〜６０質量％の範囲の量で含まれる、請求項１から８のいずれか一項に記載の組成物。
【請求項１０】
前記熱可塑性ポリウレタンが、ＤＩＮ ＩＳＯ ７６１９−１に従って決定された、４０Ｄ〜９０Ｄ、好ましくは７０Ｄ〜９０Ｄの範囲のショア硬度を有する、請求項１から９のいずれか一項に記載の組成物。
【請求項１１】
組成物の製造方法であって、
（ｉ）以下の成分
（ａ）ポリイソシアネート組成物（ＩＺ）とポリオール組成物（ＰＺ）との反応により得られる又は得ることができる熱可塑性ポリウレタン（ＴＰＵ−１）であって、前記ポリオール組成物（ＰＺ）が少なくとも１種のポリオール（Ｐ１）、鎖延長剤（ＫＶ１）及び鎖延長剤（ＫＶ２）を含み、鎖延長剤が、２０：１〜３：１の範囲のＫＶ１：ＫＶ２のモル混合比で使用される、熱可塑性ポリウレタン（ＴＰＵ−１）、及び
（ｂ）フィラー（Ｆ１）
を混合する工程を含む、方法。
【請求項１２】
請求項１１に記載の方法により得られる又は得ることができる、組成物。
【請求項１３】
請求項１から１０のいずれか一項に記載の組成物、又は請求項１１に記載の方法により得られる又は得ることができる組成物を、成形体の製造に使用する方法。
【請求項１４】
請求項１から１０のいずれか一項に記載の組成物、又は請求項１１に記載の方法により得られる又は得ることができる組成物を含む、成形体。
【発明の詳細な説明】
【技術分野】
【０００１】
本発明は、ポリイソシアネート組成物（ＩＺ）とポリオール組成物（ＰＺ）との反応により得られる又は得ることができる熱可塑性ポリウレタン（ＴＰＵ−１）、及びフィラー（Ｆ１）を含む組成物に関し、ここで、ポリオール組成物（ＰＺ）が少なくとも１種のポリオール（Ｐ１）、鎖延長剤（ＫＶ１）及び鎖延長剤（ＫＶ２）を含む。本発明はまた、当該組成物の製造方法にも関する。さらに、本発明は、本発明による組成物を成形体の製造に使用する方法、及びまた本発明による組成物を含む成形体に関する。
【背景技術】
【０００２】
ガラス繊維強化熱可塑性ポリウレタンは、それ自体が知られている。それは、優れた機械的特性と非常に低い熱膨張係数を組み合わせた高性能材料である。この材料は、高い応力に耐えることができ、様々な用途に使用されている。
【０００３】
良好なガラス繊維強化熱可塑性ポリウレタンは、例えばＭＤＩベースの熱可塑性ポリウレタンから作ることができる。ＭＤＩベースの硬質相により、非常に良好な機械的特性が得られる。
【０００４】
特に低温で非常に高い衝撃靭性を有するポリエーテルをベースとするガラス繊維強化ＴＰＵにも興味深い。これらの材料は、スキーブーツ及びスキーなどのスポーツ用品のさまざまな機能的構成要素に使用される。
【０００５】
しかしながら、一部の利用には、１００００ＭＰａを超えるＥ弾性率を有する非常に硬い材料が必要である。しかしながら、まずは非常に硬いＴＰＵ出発材料が必要であり、次に非常に高度なガラス繊維の充填を達成する必要があるため、好適な材料を製造することは非常に困難である。
【発明の概要】
【発明が解決しようとする課題】
【０００６】
したがって、本発明の目的は、高い剛性を有する強化熱可塑性ポリウレタンを提供することである。さらに、この熱可塑性ポリウレタンは、良好な機械的特性及び良好な低温特性を備え、容易に処理できるべきである。
【課題を解決するための手段】
【０００７】
本発明によれば、この目的は、
（ａ）ポリイソシアネート組成物（ＩＺ）とポリオール組成物（ＰＺ）との反応により得られる又は得ることができる熱可塑性ポリウレタン（ＴＰＵ−１）であって、ポリオール組成物（ＰＺ）が少なくとも１種のポリオール（Ｐ１）、鎖延長剤（ＫＶ１）及び鎖延長剤（ＫＶ２）を含む、熱可塑性ポリウレタン（ＴＰＵ−１）、及び
（ｂ）フィラー（Ｆ１）
を含む組成物によって達成される。
【発明を実施するための形態】
【０００８】
驚いたことには、使用される熱可塑性ポリウレタンとフィラーとの本発明の組み合わせにより、改善された特性プロファイルを有する組成物を得ることが見出された。したがって、非常に硬いＴＰＵの溶融範囲は、最初に、本発明による特定のポリオール組成物を使用することによって最適化することができる。非常に硬いＴＰＵの合成における第２の鎖延長剤の添加により、１００００ＭＰａを超えるＥ弾性率を有するガラス繊維強化ＴＰＵを製造することができる出発物質が得られることが見出された。
【０００９】
本発明による組成物は、少なくとも１種のフィラー（Ｆ１）及び熱可塑性ポリウレタン（ＴＰＵ−１）を含む。本発明の文脈において、熱可塑性ポリウレタン（ＴＰＵ−１）は、ポリイソシアネート組成物（ＩＺ）とポリオール組成物（ＰＺ）との反応により得られる又は得ることができ、ここで、ポリオール組成物（ＰＺ）が少なくとも１種のポリオール（Ｐ１）、鎖延長剤（ＫＶ１）及び鎖延長剤（ＫＶ２）を含む。
【００１０】
熱可塑性ポリウレタンは、それ自体が知られている。それは、任意に少なくとも１種の触媒及び／又は通常の助剤及び／又は添加剤の存在下で、イソシアネートとイソシアネート反応性化合物と鎖延長剤との反応により製造される。イソシアネート、イソシアネート反応性化合物及び鎖延長剤は、個別に又は合わせて形成成分（formative components）とも呼ばれる。
【００１１】
本発明によれば、熱可塑性ポリウレタン（ＴＰＵ−１）は、ポリイソシアネート組成物（ＩＺ）とポリオール組成物（ＰＺ）との反応により得ることができる。ポリオール組成物（ＰＺ）は、少なくとも１種のポリオール（Ｐ１）、鎖延長剤（ＫＶ１）及び鎖延長剤（ＫＶ２）を含む。本発明の目的のため、ポリオール組成物は、さらなるポリオールも含むことができる。
【００１２】
鎖延長剤（ＫＶ１）及び（ＫＶ２）として、一般に知られている、５０ｇ／ｍｏｌ〜４９９ｇ／ｍｏｌの分子量、好ましくは平均分子量を有する脂肪族、芳香脂肪族、芳香族及び／又は脂環式の化合物、好ましくは二官能性化合物を使用することが可能である。好ましくは、例えばアルキレンラジカルに２〜１０個の炭素原子を有するアルカンジオール、好ましくは１，４−ブタンジオール、１，６−ヘキサンジオール、及び／又は３〜８個の炭素原子を有するジアルキレン、トリアルキレン、テトラアルキレン、ペンタアルキレン、ヘキサアルキレン、ヘプタアルキレン、オクタアルキレン、ノナアルキレン及び／又はデカアルキレングリコール、より好ましくは非分岐のアルカンジオール、特に１，３−プロパンジオール、１，４−ブタンジオール及び１，６−ヘキサンジオールである。
【００１３】
したがって、さらなる実施態様において、本発明は上記の組成物も提供し、ここで、鎖延長剤（ＫＶ１）及び／又は鎖延長剤（ＫＶ２）が、１，２−エタンジオール、１，３−プロパンジオール、１，４−ブタンジオール及び１，６−ヘキサンジオール、ジエチレングリコール、トリエチレングリコール、ヒドロキノンビス−２−ヒドロキシエチルエーテル及びビス（２−ヒドロキシエチル）テレフタレートからなる群から選択される。
【００１４】
本発明の文脈において、より好ましくは、鎖延長剤（ＫＶ１）は、１，２−エタンジオール、１，３−プロパンジオール、１，４−ブタンジオール及び１，６−ヘキサンジオールからなる群から選択される。したがって、さらなる実施態様において、本発明は上記の組成物も提供し、ここで、鎖延長剤（ＫＶ１）が１，４−ブタンジオールである。
【００１５】
本発明の文脈において、好ましくは、１，３−プロパンジオール又は１，６−ヘキサンジオールを鎖延長剤（ＫＶ２）として使用し、さらに好ましくは１，３−プロパンジオールを鎖延長剤（ＫＶ２）として使用する。したがって、さらなる実施態様において、本発明は上記の熱可塑性ポリウレタンを提供し、ここで、鎖延長剤（ＫＶ２）が１，３−プロパンジオールである。
【００１６】
本発明によれば、再生可能な原料から少なくとも部分的に得られた、多価アルコール、例えばプロパンジオール、及び／又はさらなるジオールの使用も可能である。この場合、多価アルコールは、部分的に又は全体的に再生可能な原料から得られていることが可能である。本発明によれば、使用される多価アルコールの少なくとも１つは、少なくとも部分的に再生可能な原料から得ることができる。
【００１７】
バイオ−１，３−プロパンジオールとして知られているものは、例えば、トウモロコシ及び／又は砂糖から得ることができる。バイオディーゼルの製造からのグリセロール廃棄物の変換はさらに可能である。本発明のさらに好ましい実施態様において、多価アルコールは、少なくとも部分的に再生可能な原料から得られた１，３−プロパンジオールである。
【００１８】
したがって、さらなる実施態様において、本発明は上記の組成物を提供し、ここで、熱可塑性ポリウレタンが、少なくとも３０％の程度、再生可能な原材料をベースとする。決定の好適な方法は、例えばＣ１４法である。
【００１９】
使用される鎖延長剤（ＫＶ１）及び（ＫＶ２）の混合比は、広い範囲内で変化することができる。好ましくは、鎖延長剤（ＫＶ１）及び（ＫＶ２）を７５：２５〜９９：１の範囲の比で使用する。
【００２０】
本発明によれば、さらなる鎖延長剤をポリオール組成物に使用することもできる。
【００２１】
本発明によれば、ポリオール組成物（ＰＺ）は、イソシアネート反応性化合物として少なくともポリオール（Ｐ１）を含む。本発明の目的のため、原則として、それ自体が好適であるすべてのポリオール、例えばポリエステルオール、ポリエーテルオール及び／又はポリカーボネートジオールを使用することが可能である。例えば、使用されるポリオールは、５００ｇ／ｍｏｌ〜８０００ｇ／ｍｏｌの範囲の分子量（Ｍｎ）を有することができ、好ましくは、１．８〜２．３、好ましくは１．９〜２．２、特に２のイソシアネートに関する平均官能価を有する。特に明記しない限り、数平均分子量はＤＩＮ ５５６７２−１に従って決定される。
【００２２】
使用されるポリオール（Ｐ１）は、好ましくは６００〜２０００ダルトンの範囲の分子量、より好ましくは７５０〜１５００ダルトンの範囲の分子量、特に約１０００ダルトンの分子量を有する。
【００２３】
ポリエステルオールとして、二酸及びジオールをベースとするポリエステルを使用することが可能である。ジオールとして、好ましくは、２〜１０個の炭素原子を有するジオール、例えばエタンジオール、ブタンジオール又はヘキサンジオール、特に１，４−ブタンジオール、又はそれらの混合物を使用する。二酸として、すべての既知の二酸、例えば４〜１２個の炭素原子を有する直鎖又は分岐の二酸又はそれらの混合物を使用することが可能である。
【００２４】
さらに、ポリエーテルポリオール、例えば一般に知られている出発物質及び通常のアルキレンオキシド、好ましくはエチレンオキシド、プロピレンオキシド及び／又はブチレンオキシドをベースとするポリエーテルポリオール、より好ましくは１，２−プロピレンオキシド及びエチレンオキシドをベースとするポリエーテルオール、特にポリオキシテトラメチレングリコールは、本発明の目的のために使用することができる。ポリエーテルポリオールの利点は、とりわけ、比較的高い加水分解安定性である。
【００２５】
不飽和度の低いポリエーテルオールも適している。本発明の目的のため、不飽和度の低いポリオールは、特に、０．０２ｍｅｑ／ｇ未満、好ましくは０．０１ｍｅｑ／ｇ未満の不飽和化合物の含有量を有するポリエーテルアルコールである。このようなポリエーテルアルコールは通常、高活性触媒の存在下で、アルキレンオキシド、特にエチレンオキシド、プロピレンオキシド及びそれらの混合物を上記のジオール又はトリオールに添加することにより製造される。
【００２６】
このような高活性触媒は、好ましくは、水酸化セシウム、及びＤＭＣ触媒とも呼ばれる多金属シアン化物触媒である。頻繁にそして好ましく使用される１つのＤＭＣ触媒は、亜鉛ヘキサシアノコバルテートである。ＤＭＣ触媒は、反応後にポリエーテルアルコール中に残すことができるが、通常、例えば沈降又は濾過によって除去される。
【００２７】
さらに、ポリテトラヒドロフラン、例えば４００〜１８００ｇ／ｍｏｌの範囲の平均分子量Ｍｎを有するポリテトラヒドロフラン、好ましくは６００〜１５００ｇ／ｍｏｌの範囲の平均分子量Ｍｎを有するポリテトラヒドロフラン、より好ましくは７５０〜１２５０ｇ／ｍｏｌの範囲、例えば９００〜１１００ｇ／ｍｏｌの範囲の平均分子量Ｍｎを有するポリテトラヒドロフランは、本発明の目的のために使用することができる。
【００２８】
特に９００〜１１００ｇ／ｍｏｌの範囲の平均分子量を有するポリオールを使用する場合、特に有利な特性プロファイルを有する組成物が得られることが見出された。したがって、本発明による組成物は、第一に低い融点を有し、第二に良好な低温特性を有する。
【００２９】
しかしながら、本発明の文脈において、ポリオール組成物は、ポリオール（Ｐ１）及び鎖延長剤（ＫＶ１）及び（ＫＶ２）だけでなく、さらなるイソシアネート反応性化合物も含むことができる。例えば、ポリオール組成物は、８００〜１２００ｇ／ｍｏｌの範囲の平均分子量Ｍｎを有するさらなるポリオールを含むことができる。
【００３０】
好適なポリカーボネートジオールは、例えばアルカンジオールをベースとするポリカーボネートジオールである。好適なポリカーボネートジオールは、厳密に二官能性のＯＨ官能性ポリカーボネートジオール、好ましくは厳密に二官能性のＯＨ官能性脂肪族ポリカーボネートジオールである。好適なポリカーボネートジオールは、例えば１，４−ブタンジオール、１，５−ペンタンジオール又は１，６−ヘキサンジオール、特に１，４−ブタンジオール、１，５−ペンタンジオール、１，６−ヘキサンジオール、３−メチルペンタン−（１，５）−ジオール又はそれらの混合物、特に好ましくは１，４−ブタンジオール、１，５−ペンタンジオール、１，６−ヘキサンジオール又はそれらの混合物をベースとするものである。本発明の文脈において、好ましくは、１，４−ブタンジオール及び１，６−ヘキサンジオールをベースとするポリカーボネートジオール、１，５−ペンタンジオール及び１，６−ヘキサンジオールをベースとするポリカーボネートジオール、１，６−ヘキサンジオールをベースとするポリカーボネートジオール、及びこれらのポリカーボネートジオールの２種以上の混合物を使用する。好適なポリカーボネートジオールは、例えば８００〜１２００ｇ／ｍｏｌの範囲の平均分子量Ｍｎを有する。
【００３１】
ポリカーボネートジオールを使用する場合、良好な耐加水分解性及び良好な耐老化性を必要とする用途に適した組成物が得られることが見出された。したがって、本発明の組成物は、良好な低温特性だけでなく、ポリカーボネートジオールをポリオールとして使用する場合に高い耐加水分解性及び良好な耐老化性も有する。
【００３２】
本発明の文脈において、好ましくは、ポリエーテルオールをポリオール（Ｐ１）として使用する。
【００３３】
したがって、さらなる実施態様において、本発明は上記の組成物も提供し、ここで、ポリオール（Ｐ１）がポリエーテルオールである。
【００３４】
本発明の文脈において、イソシアネート組成物（ＩＺ）を熱可塑性ポリウレタン（ＴＰＵ−１）の製造に使用する。イソシアネート組成物は、少なくとも１種のポリイソシアネート、好ましくは少なくとも１種のジイソシアネートを含む。
【００３５】
本発明の目的のため、原則として、通常使用されている有機イソシアネートが好適である。有機イソシアネーとして、脂肪族、脂環式、芳香脂肪族及び／又は芳香族イソシアネート、より好ましくはトリメチレン、テトラメチレン、ペンタメチレン、ヘキサメチレン、ヘプタメチレン及び／又はオクタメチレンジイソシアネート、２−メチルペンタメチレン１，５−ジイソシアネート、２−エチルブチレン１，４−ジイソシアネート、ペンタメチレン１，５−ジイソシアネート、ブチレン１，４−ジイソシアネート、１−イソシアナト−３，３，５−トリメチル−５−イソシアナトメチル−シクロヘキサン（イソホロンジイソシアネート、ＩＰＤＩ）、１，４−及び／又は１，３−ビス（イソシアナトメチル）シクロヘキサン（ＨＸＤＩ）、シクロヘキサン１，４−ジイソシアネート、１−メチルシクロヘキサン２，４−及び／又は２，６−ジイソシアネート及び／又はジシクロヘキシルメタン４，４’−、２，４’−及び２，２’−ジイソシアネート、ジフェニルメタン２，２’−、２，４’−及び／又は４，４’−ジイソシアネート（ＭＤＩ）、ナフチレン１，５−ジイソシアネート（ＮＤＩ）、トリレン２，４−及び／又は２，６−ジイソシアネート（ＴＤＩ）、ジメチルビフェニル３，３’−ジイソシアネート、１，２−ジフェニルエタンジイソシアネート及び／又はフェニレンジイソシアネートを使用することが可能である。特に好ましくは、４，４’−ＭＤＩのみを使用する。
【００３６】
したがって、さらなる実施態様において、本発明は上記の組成物を提供し、ここで、熱可塑性ポリウレタンがジフェニルメタン４，４’−ジイソシアネートをベースとする。
【００３７】
さらに好適な脂肪族イソシアネートは、例えばヘキサメチレンジイソシアネート（ＨＤＩ）又は１−イソシアナト−４−［（４−イソシアナトシクロヘキシル）メチル］シクロヘキサン（Ｈ１２ＭＤＩ）である。
【００３８】
本発明によれば、特に好ましいイソシアネートは、ヘキサメチレンジイソシアネート（ＨＤＩ）、ジフェニルメタン２，２’−、２，４’−及び／又は４，４’−ジイソシアネート（ＭＤＩ）、及びトリレン２，４−及び／又は２，６−ジイソシアネート（ＴＤＩ）、又は１−イソシアナト−４−［（４−イソシアナトシクロヘキシル）メチル］シクロヘキサン（Ｈ１２ＭＤＩ）であり、特に好ましくはジフェニルメタン２，２’−、２，４’−及び／又は４，４’−ジイソシアネート（ＭＤＩ）であり、特にジフェニルメタン４，４’−ジイソシアネートである。
【００３９】
したがって、さらなる実施態様において、本発明は上記の組成物も提供し、ここで、ポリイソシアネート組成物（ＩＺ）が、フェニレン１，２−、１，３−及び／又は１，４−ジイソシアネート、トリフェニルメタン４，４’，４’’−トリイソシアネート、ナフチレン１，５−ジイソシアネート（ＮＤＩ）、トリレン２，４−及び／又は２，６−ジイソシアネート（ＴＤＩ）、ビフェニル２，４’−、４，４’−及び／又は２，２−ジイソシアネート、ジフェニルメタン２，２’−、２，４’−及び／又は４，４’−ジイソシアネート（ＭＤＩ）、ポリフェニルポリメチレンポリイソシアネート、キシリレン１，２−、１，３−及び／又は１，４−ジイソシアネート及びｍ−テトラメチルキシリレンジイソシアネート（ＴＭＸＤＩ）からなる群から選択されるポリイソシアネート（ＰＩ）を含む。
【００４０】
イソシアネート組成物（ＩＺ）及びポリオール組成物（ＰＺ）に加えて、さらなる成分、例えば好適な触媒又は助剤を、熱可塑性ポリウレタン（ＴＰＵ１）の製造に使用することができる。
【００４１】
好ましい実施態様において、特にジイソシアネートのＮＣＯ基とイソシアネート反応性化合物及び鎖延長剤のヒドロキシル基との反応を促進する触媒は、三級アミン、特にトリエチルアミン、ジメチルシクロヘキシルアミン、Ｎ−メチルモルホリン、Ｎ，Ｎ’−ジメチルピペラジン、２−（ジメチルアミノエトキシ）エタノール、ジアザビシクロ［２．２．２］オクタンであり；他の好ましい実施態様において、これらは、有機金属化合物、例えば、チタン酸エステル、鉄化合物、好ましくは鉄（ＩＩＩ）アセチルアセトナート、スズ化合物、好ましくはスズジアセテート、スズジオクトエート、スズジラウレート、又は脂肪族カルボン酸のジアルキルスズ塩、好ましくはジブチルスズジアセテート、ジブチルスズジラウレート、又はビスマスが好ましくは２又は３、特に３の酸化状態であるビスマス塩である。カルボン酸の塩が好ましい。カルボン酸として、好ましくは６〜１４個の炭素原子を有する、特に好ましくは８〜１２個の炭素原子を有するカルボン酸を使用する。好適なビスマス塩の例は、ビスマス（ＩＩＩ）ネオデカノエート、ビスマス２−エチル−ヘキサノエート及びビスマスオクタノエートである。
【００４２】
触媒は、好ましくは１００質量部のイソシアネート反応性化合物につき０．０００１〜０．１質量部の量で使用される。好ましくは、スズ触媒、特にスズジオクトエートを使用する。
【００４３】
触媒に加えて、通例の助剤を添加することも可能である。例えば、界面活性物質、フィラー、さらなる難燃剤、核形成剤、酸化安定剤、潤滑剤及び脱型助剤、染料及び顔料、任意に、例えば加水分解、光、熱又は変色に対する安定剤、無機及び／又は有機フィラー、強化剤及び可塑剤が挙げられる。好適な助剤及び添加剤は、例えばＫｕｎｓｔｓｔｏｆｆｈａｎｄｂｕｃｈ，第ＶＩＩ巻，Ｖｉｅｗｅｇ及びＨｏｅｃｈｔｌｅｎ編，Ｃａｒｌ Ｈａｎｓｅｒ Ｖｅｒｌａｇ，Ｍｕｎｉｃｈ １９６６年（１０３〜１１３頁）に見出すことができる。
【００４４】
熱可塑性ポリウレタンの好適な製造方法は、例えばＥＰ ０ ９２２ ５５２ Ａ１、ＤＥ １０１ ０３ ４２４ Ａ１又はＷＯ ２００６／０７２４６１ Ａ１に開示されている。製造は一般に、ベルト装置又は反応押出機で実行されるが、実験室規模では、例えば手動キャスティング法によって実行することもできる。成分の材料特性に応じて、これらはすべて、互いに直接混合するか、又は個々の成分を事前に混合し及び／又は事前に反応させて、例えばプレポリマーを形成し、その後、重付加に供する。さらなる実施態様において、熱可塑性ポリウレタンはまず、任意に、熱可塑性ポリウレタン助剤を任意に組み込むことができる触媒を使用して、形成成分から製造される。次に、少なくとも１種のフィラーをこの材料中に組み込んで、均一に分散する。均一な分散は、好ましくは、押出機、好ましくは二軸押出機で実施される。本発明によれば、好ましくは、フィラーを部分的に、例えば押出機の入口で一部のフィラー、第２の計量位置、例えばサイドフィーダーでさらなる部分のフィラーを添加する。ＴＰＵの硬度を設定するために、使用される形成成分（ｂ）及び（ｃ）の量は、比較的広い範囲のモル比で変化することができ、一般に、鎖延長剤の含有量が増加するにつれて、硬度は上昇する。
【００４５】
本発明によれば、熱可塑性ポリウレタンの製造に使用される成分の混合比は、広い範囲内で変化することができる。例えば、使用される鎖延長剤及びポリオールは、２０：１〜１：１の範囲、好ましくは１８：１〜２：１の範囲、より好ましくは１７：１〜３：１の範囲、特に好ましくは１５：１〜４：１の範囲のモル混合比で使用することができる。
【００４６】
本発明によれば、使用される鎖延長剤（ＫＶ１）と（ＫＶ２）の混合比は、広い範囲内で変化することができる。例えば、鎖延長剤は、２０：１〜３：１の範囲、好ましくは１５：１〜４：１の範囲、より好ましくは１７：１〜３：１の範囲、特に好ましくは１５：１〜４：１の範囲のＫＶ１：ＫＶ２のモル混合比で使用することができる。
【００４７】
本発明により使用される熱可塑性ポリウレタンは、好ましくは、ＤＩＮ ＩＳＯ ７６１９−１（ショア硬度試験Ａ（３ｓ））に従って決定された４０Ｄ〜９０Ｄの範囲、好ましくはＤＩＮ ＩＳＯ ７６１９−１に従って決定された５０Ｄ〜９０Ｄの範囲、より好ましくはＤＩＮ ＩＳＯ ７６１９−１に従って決定された６０Ｄ〜９０Ｄの範囲、特に好ましくはＤＩＮ ＩＳＯ ７６１９−１に従って決定された７０Ｄ〜９０Ｄの範囲の硬度を有する。
【００４８】
したがって、さらなる実施態様において、本発明は上記の組成物も提供し、ここで、熱可塑性ポリウレタンが、ＤＩＮ ＩＳＯ ７６１９−１に従って決定された４０Ｄ〜９０Ｄの範囲のショア硬度を有する。
【００４９】
本発明の熱可塑性ポリウレタンを製造するために、形成成分は、好ましくは触媒、及び任意に助剤及び／又は添加剤の存在下で、ジイソシアネートのＮＣＯ基とさらなる形成成分のヒドロキシル基の合計との当量比が０．９〜１．１：１、好ましくは０．９５〜１．０５：１、特に約０．９５〜１．００：１であるような量で反応させる。
【００５０】
本発明の組成物は、組成物の全体に基づいて４０質量％〜６０質量％の範囲、特に組成物の全体に基づいて４５質量％〜５５質量％の範囲、好ましくはいずれの場合も組成物の全体に基づいて４８質量％〜５２質量％の範囲の量で少なくとも１種の熱可塑性ポリウレタン（ＴＰＵ１）を含む。
【００５１】
したがって、さらなる実施態様において、本発明は上記の組成物を提供し、ここで、組成物中の熱可塑性ポリウレタンの割合が、組成物の全体に基づいて４０質量％〜６０質量％の範囲である。
【００５２】
ここでは、いずれの場合も、組成物のすべての成分の合計は１００質量％である。
【００５３】
本発明によれば、好ましくは、５００００〜５０００００Ｄａの範囲の平均分子量（ＭＷ）を有する熱可塑性ポリウレタンを使用する。熱可塑性ポリウレタンの平均分子量（ＭＷ）の上限は一般に、加工性及び所望の特性スペクトルによって決定される。より好ましくは、熱可塑性ポリウレタンは、５００００〜２５００００Ｄａの範囲、特に好ましくは５００００〜１５００００Ｄａの範囲の平均分子量（ＭＷ）を有する。
【００５４】
本発明によれば、組成物が、例えばそれらの平均分子量に関して又はそれらの化学組成に関して異なる２種以上の熱可塑性ポリウレタンを含むことも可能である。
【００５５】
熱可塑性ポリウレタンは、既知の方法により、例えば反応押出機又はベルトプロセスを用いて、ワンショット又はプレポリマープロセスによって、好ましくはワンショットプロセスによって、不連続的又は連続的に製造することができる。これらのプロセスでは、反応させる成分は、連続的に又は同時に互いに混合することができ、反応は直ちに開始する。押出機プロセスでは、形成成分を、例えば、好ましくは１００℃〜２８０℃の温度で、個別に又は混合物として押出機に導入し、より好ましくは１４０℃〜２５０℃で反応させ、次に得られるポリウレタンを押し出し、冷却し、ペレット化する。
【００５６】
本発明の組成物は、フィラー（Ｆ１）をさらに含む。本発明によれば、熱可塑性ポリウレタン（ＴＰＵ−１）との十分な適合性が確保されている限り、フィラー（Ｆ１）の化学的性質及び形状は広い範囲内で変化することができる。ここでは、フィラー（Ｆ１）はフィラーの形状及び粒子サイズが十分な混和性及び組成物中の均一な分散を可能にするように選択される。
【００５７】
好適なフィラーは、例えば、ガラス繊維、ガラス球、炭素繊維、アラミド繊維、チタン酸カリウム繊維、液晶ポリマーから構成される繊維、有機の繊維状フィラー又は無機強化材である。有機の繊維状フィラーは、例えば、セルロース繊維、麻繊維、サイザル麻又はケナフである。無機強化材は、例えば、セラミックフィラー、例えば窒化アルミニウム及び窒化ホウ素、又は鉱物フィラー、例えばアスベスト、タルク、ウォラストナイト、マイクロバイト、シリケート、チョーク、焼成カオリン、雲母及び石英粉である。本発明によれば、好ましくは、フィラー（Ｆ１）は、ガラス繊維、炭素繊維、アラミド繊維、チタン酸カリウム繊維、液晶ポリマーから構成される繊維、金属繊維、ポリエステル繊維、ポリアミド繊維、有機の繊維状フィラー及び無機の繊維状フィラーからなる群から選択される。
【００５８】
したがって、さらなる実施態様において、本発明は上記の組成物も提供し、ここで、フィラー（Ｆ１）が、ガラス繊維、炭素繊維、アラミド繊維、チタン酸カリウム繊維、液晶ポリマーから構成される繊維、金属繊維、ポリエステル繊維、ポリアミド繊維、有機の繊維状フィラー及び無機の繊維状フィラーからなる群から選択される。
【００５９】
本発明の目的のため、繊維状フィラーが好ましい。したがって、さらなる実施態様において、本発明は上記の組成物も提供し、ここで、フィラー（Ｆ１）が繊維状のものである。
【００６０】
使用されるフィラーの寸法は、通常の範囲内で変化することができる。好ましくは、使用されるフィラーは、いずれの場合もＡＳＴＭ Ｄ５７８−９８に従って決定された、３ｍｍ〜４ｍｍの範囲の長さ及び１μｍ〜２０μｍの範囲の直径を有する。したがって、さらなる実施態様において、本発明は上記の組成物も提供し、ここで、フィラー（Ｆ１）が、いずれの場合もＡＳＴＭ Ｄ５７８−９８に従って決定された、３ｍｍ〜４ｍｍの範囲の長さ及び１μｍ〜２０μｍの範囲の直径を有する。
【００６１】
フィラー、例えば繊維状フィラーは、熱可塑性ポリマーとのより良い適合性を得るために、例えばシラン化合物で前処理することができる。
【００６２】
好ましくは、無機の繊維状フィラーを使用する。無機の繊維状フィラーを使用する場合、比較的大きな強化効果及び比較的高い耐熱変形性が見出される。
【００６３】
本発明によれば、組成物は、２種以上のフィラーを含むこともできる。
【００６４】
組成物中のフィラー（Ｆ１）の割合は、例えば組成物の全体に基づいて４０質量％〜６０質量％の範囲、好ましくは組成物の全体に基づいて４５質量％〜５５質量％の範囲、より好ましくは組成物の全体に基づいて４８質量％〜５２質量％の範囲である。
【００６５】
したがって、さらなる実施態様において、本発明は上記の組成物も提供し、ここで、フィラー（Ｆ１）が、組成物の全体に基づいて４０質量％〜６０質量％の範囲の量で含まれる。
【００６６】
本発明によれば、組成物は、熱可塑性ポリウレタン（ＴＰＵ１）及びフィラー（Ｆ１）に加えて、さらなる成分、例えば離型剤、ＵＶ保護剤、酸化防止剤又は着色顔料も含むことができる。
【００６７】
さらなる態様によれば、本発明は組成物の製造方法も提供し、この方法は、
（ｉ）以下の成分
（ａ）ポリイソシアネート組成物（ＩＺ）とポリオール組成物（ＰＺ）との反応により得られる又は得ることができる熱可塑性ポリウレタン（ＴＰＵ−１）であって、ポリオール組成物（ＰＺ）が少なくとも１種のポリオール（Ｐ１）、鎖延長剤（ＫＶ１）及び鎖延長剤（ＫＶ２）を含む、熱可塑性ポリウレタン（ＴＰＵ−１）、及び
（ｂ）フィラー（Ｆ１）
を混合する工程を含む。
【００６８】
好ましい実施態様に関して、好ましく使用される成分に関して上記で述べられたことを参照する。
【００６９】
組成物の好適な製造方法は、それ自体、当業者に知られている。本発明の目的のために、それ自体が知られている方法が通常、配合のために使用される。
【００７０】
例えば、組成物は、押出機、例えば二軸押出機で、それ自体が知られている方法で製造することができる。本発明によれば、好ましくは、フィラーを部分的に、例えば、押出機の入口で一部のフィラー、第２の計量位置、例えばサイドフィーダーでさらなる部分を添加する。ここで、好ましくは、温度は１６０〜２３０℃の範囲である。本発明の目的のため、押出機は、例えば、毎分１５０〜３００回転の範囲の回転速度で運転することができる。
【００７１】
本発明は、本発明の方法により得られる又は得ることができる組成物をさらに提供する。
【００７２】
本発明は、本発明の組成物、又は本発明による方法により得られる又は得ることができる組成物を、成形体の製造に使用する方法も提供する。
【００７３】
好ましくは、製造は、ペレットから、射出成形、カレンダ加工、粉末焼結、又は押出によって、及び／又は本発明の組成物のさらなる発泡によって行われる。
【００７４】
さらなる態様によれば、本発明は、本発明による組成物、又は本発明による方法により得られる又は得ることができる組成物を含む成形体をさらに提供する。
【００７５】
また、本発明は、上記の本発明の組成物を、成形体、例えば履物の部品又はスキーブーツの部品の製造に使用する方法も提供する。
【００７６】
本発明のさらなる実施態様は、請求項の範囲及び実施例に示されている。言うまでもなく、本発明による対象／方法又は本発明による使用方法の上記の特徴及び以下に説明する特徴は、それぞれの場合に示された組み合わせだけでなく、他の組み合わせでも、本発明の範囲から逸脱することなく使用することができる。したがって、例えば、好ましい特徴と特に好ましい特徴との組み合わせ、又はより詳細に特徴付けられていない特徴と特に好ましい特徴との組み合わせなどは、この組み合わせが明示的に言及されていなくても暗黙的に包含される。
【００７７】
本発明の例示的な実施態様を以下に列挙するが、本発明を限定するものではない。特に、本発明は、以下に示される後方参照、及びしたがって組み合わせから得られる実施態様も包含する。
【００７８】
１．（ａ）ポリイソシアネート組成物（ＩＺ）とポリオール組成物（ＰＺ）との反応により得られる又は得ることができる熱可塑性ポリウレタン（ＴＰＵ−１）であって、前記ポリオール組成物（ＰＺ）が少なくとも１種のポリオール（Ｐ１）、鎖延長剤（ＫＶ１）及び鎖延長剤（ＫＶ２）を含む、熱可塑性ポリウレタン（ＴＰＵ−１）、及び
（ｂ）フィラー（Ｆ１）
を含む、組成物。
【００７９】
２．前記鎖延長剤（ＫＶ１）及び／又は前記鎖延長剤（ＫＶ２）が、１，２−エタンジオール、１，３−プロパンジオール、１，４−ブタンジオール及び１，６−ヘキサンジオール、ジエチレングリコール、トリエチレングリコール、ヒドロキノンビス−２−ヒドロキシエチルエーテル及びビス（２−ヒドロキシエチル）テレフタレートからなる群から選択される、実施態様１に記載の組成物。
【００８０】
３．前記鎖延長剤（ＫＶ１）が１，４−ブタンジオールである、実施態様１又は２に記載の組成物。
【００８１】
４．前記鎖延長剤（ＫＶ１）が１，４−ブタンジオールであり、前記鎖延長剤（ＫＶ２）が１，３−プロパンジオールである、実施態様１から３のいずれか一項に記載の組成物。
【００８２】
５．前記ポリオール（Ｐ１）がポリエーテルポリオールである、実施態様１から４のいずれか一項に記載の組成物。
【００８３】
６．（ａ）ポリイソシアネート組成物（ＩＺ）とポリオール組成物（ＰＺ）との反応により得られる又は得ることができる熱可塑性ポリウレタン（ＴＰＵ−１）であって、前記ポリオール組成物（ＰＺ）が少なくとも１種のポリオール（Ｐ１）、鎖延長剤（ＫＶ１）及び鎖延長剤（ＫＶ２）を含む、熱可塑性ポリウレタン（ＴＰＵ−１）、及び
（ｂ）フィラー（Ｆ１）
を含む組成物であって、
前記鎖延長剤（ＫＶ１）が１，４−ブタンジオールであり、前記鎖延長剤（ＫＶ２）が１，３−プロパンジオールであり、前記ポリオール（Ｐ１）がポリエーテルポリオールである、組成物。
【００８４】
７．前記ポリイソシアネート組成物（ＩＺ）が、フェニレン１，２−、１，３−及び／又は１，４−ジイソシアネート、トリフェニルメタン４，４’，４’’−トリイソシアネート、ナフチレン１，５−ジイソシアネート（ＮＤＩ）、トリレン２，４−及び／又は２，６−ジイソシアネート（ＴＤＩ）、ビフェニル２，４’−、４，４’−及び／又は２，２−ジイソシアネート、ジフェニルメタン２，２’−、２，４’−及び／又は４，４’−ジイソシアネート（ＭＤＩ）、ポリフェニルポリメチレンポリイソシアネート、キシリレン１，２−、１，３−及び／又は１，４−ジイソシアネート及びｍ−テトラメチルキシリレンジイソシアネート（ＴＭＸＤＩ）からなる群から選択されるポリイソシアネート（ＰＩ）を含む、実施態様１から６のいずれか一項に記載の組成物。
【００８５】
８．前記フィラー（Ｆ１）が繊維状のものである、実施態様１から７のいずれか一項に記載の組成物。
【００８６】
９．前記フィラー（Ｆ１）が、ガラス繊維、炭素繊維、アラミド繊維、チタン酸カリウム繊維、液晶ポリマーから構成される繊維、金属繊維、ポリエステル繊維、ポリアミド繊維、有機の繊維状フィラー及び無機の繊維状フィラーからなる群から選択される、実施態様１から８のいずれか一項に記載の組成物。
【００８７】
１０．前記フィラー（Ｆ１）が、いずれの場合もＡＳＴＭ Ｄ５７８−９８に従って決定された、３ｍｍ〜４ｍｍの範囲の長さ及び１μｍ〜２０μｍの範囲の直径を有する、実施態様１から９のいずれか一項に記載の組成物。
【００８８】
１１．（ａ）ポリイソシアネート組成物（ＩＺ）とポリオール組成物（ＰＺ）との反応により得られる又は得ることができる熱可塑性ポリウレタン（ＴＰＵ−１）であって、前記ポリオール組成物（ＰＺ）が少なくとも１種のポリオール（Ｐ１）、鎖延長剤（ＫＶ１）及び鎖延長剤（ＫＶ２）を含む、熱可塑性ポリウレタン（ＴＰＵ−１）、及び
（ｂ）フィラー（Ｆ１）
を含む組成物であって、
前記鎖延長剤（ＫＶ１）が１，４−ブタンジオールであり、前記鎖延長剤（ＫＶ２）が１，３−プロパンジオールであり、前記ポリオール（Ｐ１）がポリエーテルポリオールであり、
前記フィラー（Ｆ１）が、繊維状のものであり、いずれの場合もＡＳＴＭ Ｄ５７８−９８に従って決定された、３ｍｍ〜４ｍｍの範囲の長さ及び１μｍ〜２０μｍの範囲の直径を有する、組成物。
【００８９】
１２．前記フィラー（Ｆ１）が、前記組成物の全体に基づいて４０質量％〜６０質量％の範囲の量で含まれる、実施態様１から１１のいずれか一項に記載の組成物。
【００９０】
１３．（ａ）ポリイソシアネート組成物（ＩＺ）とポリオール組成物（ＰＺ）との反応により得られる又は得ることができる熱可塑性ポリウレタン（ＴＰＵ−１）であって、前記ポリオール組成物（ＰＺ）が少なくとも１種のポリオール（Ｐ１）、鎖延長剤（ＫＶ１）及び鎖延長剤（ＫＶ２）を含む、熱可塑性ポリウレタン（ＴＰＵ−１）、及び
（ｂ）フィラー（Ｆ１）
を含む組成物であって、
前記鎖延長剤（ＫＶ１）が１，４−ブタンジオールであり、前記鎖延長剤（ＫＶ２）が１，３−プロパンジオールであり、前記ポリオール（Ｐ１）がポリエーテルポリオールであり、
前記フィラー（Ｆ１）が、前記組成物の全体に基づいて４０質量％〜６０質量％の範囲の量で含まれる、組成物。
【００９１】
１４．前記熱可塑性ポリウレタンが、ＤＩＮ ＩＳＯ ７６１９−１に従って決定された、４０Ｄ〜９０Ｄ、好ましくは７０Ｄ〜９０Ｄの範囲のショア硬度を有する、実施態様１から１３のいずれか一項に記載の組成物。
【００９２】
１５．組成物の製造方法であって、
（ｉ）以下の成分
（ａ）ポリイソシアネート組成物（ＩＺ）とポリオール組成物（ＰＺ）との反応により得られる又は得ることができる熱可塑性ポリウレタン（ＴＰＵ−１）であって、ポリオール組成物（ＰＺ）が少なくとも１種のポリオール（Ｐ１）、鎖延長剤（ＫＶ１）及び鎖延長剤（ＫＶ２）を含む、熱可塑性ポリウレタン（ＴＰＵ−１）、及び
（ｂ）フィラー（Ｆ１）
を混合する工程を含む、方法。
【００９３】
１６．前記鎖延長剤（ＫＶ１）及び／又は前記鎖延長剤（ＫＶ２）が、１，２−エタンジオール、１，３−プロパンジオール、１，４−ブタンジオール及び１，６−ヘキサンジオール、ジエチレングリコール、トリエチレングリコール、ヒドロキノンビス−２−ヒドロキシエチルエーテル及びビス（２−ヒドロキシエチル）テレフタレートからなる群から選択される、実施態様１５に記載の方法。
【００９４】
１７．前記鎖延長剤（ＫＶ１）が１，４−ブタンジオールである、実施態様１５又は１６に記載の方法。
【００９５】
１８．前記ポリオール（Ｐ１）がポリエーテルポリオールである、実施態様１５から１７のいずれか一項に記載の方法。
【００９６】
１９．前記ポリイソシアネート組成物（ＩＺ）が、フェニレン１，２−、１，３−及び／又は１，４−ジイソシアネート、トリフェニルメタン４，４’，４’’−トリイソシアネート、ナフチレン１，５−ジイソシアネート（ＮＤＩ）、トリレン２，４−及び／又は２，６−ジイソシアネート（ＴＤＩ）、ビフェニル２，４’−、４，４’−及び／又は２，２−ジイソシアネート、ジフェニルメタン２，２’−、２，４’−及び／又は４，４’−ジイソシアネート（ＭＤＩ）、ポリフェニルポリメチレンポリイソシアネート、キシリレン１，２−、１，３−及び／又は１，４−ジイソシアネート及びｍ−テトラメチルキシリレンジイソシアネート（ＴＭＸＤＩ）からなる群から選択されるポリイソシアネート（ＰＩ）を含む、実施態様１５から１８のいずれか一項に記載の方法。
【００９７】
２０．前記フィラー（Ｆ１）が繊維状のものである、実施態様１５から１９のいずれか一項に記載の方法。
【００９８】
２１．前記フィラー（Ｆ１）が、ガラス繊維、炭素繊維、アラミド繊維、チタン酸カリウム繊維、液晶ポリマーから構成される繊維、金属繊維、ポリエステル繊維、ポリアミド繊維、有機の繊維状フィラー及び無機の繊維状フィラーからなる群から選択される、実施態様１５から２０のいずれか一項に記載の方法。
【００９９】
２２．前記フィラー（Ｆ１）が、いずれの場合もＡＳＴＭ Ｄ５７８−９８に従って決定された、３ｍｍ〜４ｍｍの範囲の長さ及び１μｍ〜２０μｍの範囲の直径を有する、実施態様１５から２１のいずれか一項に記載の方法。
【０１００】
２３．前記フィラー（Ｆ１）が、前記組成物の全体に基づいて４０質量％〜６０質量％の範囲の量で含まれる、実施態様１５から２２のいずれか一項に記載の方法。
【０１０１】
２４．前記熱可塑性ポリウレタンが、ＤＩＮ ＩＳＯ ７６１９−１に従って決定された、４０Ｄ〜９０Ｄ、好ましくは７０Ｄ〜９０Ｄの範囲のショア硬度を有する、実施態様１５から２３のいずれか一項に記載の方法。
【０１０２】
２５．実施態様１５から２４のいずれか一項に記載の方法により得られる又は得ることができる、組成物。
【０１０３】
２６．実施態様１から１４のいずれか一項に記載の組成物、又は実施態様１５から２４のいずれか一項に記載の方法により得られる又は得ることができる組成物を、成形体の製造に使用する方法。
【０１０４】
２７．実施態様１から１４のいずれか一項に記載の組成物、又は実施態様１５から２４のいずれか一項に記載の方法により得られる又は得ることができる組成物を含む、成形体。
【０１０５】
以下の実施例は、本発明を説明するのに役立つが、本発明の対象を決して制限するものではない。
【実施例】
【０１０６】
１．使用した材料
Ｃｈｏｐｖａｎｔａｇｅ ＨＰ３５５０ ＥＣ１０−３，８：ＰＰＧ Ｉｎｄｕｓｔｒｉｅｓ Ｆｉｂｅｒ Ｇｌａｓｓ，Ｅｎｅｒｇｉｅｗｅｇ ３，９６０８ ＰＣ Ｗｅｓｔｅｒｂｒｏｅｋ，オランダからのガラス繊維、Ｅガラス、フィラメント径１０μｍ、長さ３．８ｍｍ。
【０１０７】
ＴＰＵ １：１０００ダルトンの分子量（Ｍｎ）を有するポリテトラヒドロフラン（ＰＴＨＦ）、１，４−ブタンジオール、ＭＤＩをベースとする、６０Ｄのショア硬度を有するＴＰＵ。
【０１０８】
ＴＰＵ ２：１０００ダルトンの分子量（Ｍｎ）を有するポリテトラヒドロフラン（ＰＴＨＦ）、１，４−ブタンジオール、ＭＤＩをベースとする、８３Ｄのショア硬度を有するＴＰＵ。
【０１０９】
ＴＰＵ ３：１０００ダルトンの分子量（Ｍｎ）を有するポリテトラヒドロフラン（ＰＴＨＦ）、１，４−ブタンジオール、１，３−プロパンジオール、ＭＤＩをベースとする、８３Ｄのショア硬度を有するＴＰＵ。
【０１１０】
ＴＰＵ ４：４８％のガラス繊維Ｃｈｏｐｖａｎｔａｇｅ ＨＰ３５５０ ＥＣ１０−３，８をＴＰＵ １中に配合することによって製造した、７０Ｄのショア硬度を有するガラス繊維充填ＴＰＵ。
【０１１１】
ＴＰＵ ５：４８％のガラス繊維Ｃｈｏｐｖａｎｔａｇｅ ＨＰ３５５０ ＥＣ１０−３，８をＴＰＵ ２中に配合することによって製造した、７５Ｄのショア硬度を有するガラス繊維充填ＴＰＵ（製造できなかった、表４を参照）。
【０１１２】
ＴＰＵ ６：４８％のガラス繊維Ｃｈｏｐｖａｎｔａｇｅ ＨＰ３５５０ ＥＣ１０−３，８をＴＰＵ ３中に配合することによって製造した、７５Ｄのショア硬度を有するガラス繊維充填ＴＰＵ。
【０１１３】
２．製造例
２．１  手動キャスティングプロセスによる製造（ＴＰＵ １〜３）
基本配合（表１）で特定しているポリオール及び鎖延長剤の量を秤量してブリキ缶に入れ、窒素で簡単に覆った。この缶を蓋で閉じ、オーブンで約９０℃に加熱した。
【０１１４】
ポリウレタンシートを熱処理するためのさらなるオーブンを８０℃に予熱した。テフロン（登録商標）皿をホットプレート上に置き、１２５℃に設定した。
【０１１５】
液体イソシアネートの計算量を、体積測定によって決定した。この目的のため、液体イソシアネートを秤量して（約４８℃の温度でＭＤＩの体積を測定した）ＰＥビーカーに入れ、１０秒以内にＰＥビーカーに注いだ。続いて、このようにして空にしたビーカーを風袋引きして、計算量のイソシアネートで充填した。ＭＤＩの場合、これをオーブンで約４８℃に保存した。
【０１１６】
室温で固体として存在する添加剤、例えば加水分解防止剤、酸化防止剤などは、直接秤量した。
【０１１７】
予熱したポリオールを静止している攪拌機の下のジャッキに置いた。続いて、攪拌機のブレードを完全にポリオールに浸漬するまで、反応容器をジャッキによって持ち上げた。
【０１１８】
攪拌機のモーターをオンにする前に、回転速度レギュレーターがゼロの位置にあることを確認することが絶対的に必要である。続いて、空気が撹拌で混入することなく良好な混合が確保されるように、回転速度をゆっくりと上げた。
【０１１９】
続いて、酸化防止剤などの添加剤をポリオールに添加した。
【０１２０】
反応混合物の温度を熱風送風機によって注意深く８０℃に設定した。
【０１２１】
必要に応じて、イソシアネートを添加する前に、マイクロリットル注射器を使用して触媒を反応混合物中に計量した。次に、事前に体積測定した量を１０秒間にわたって反応混合物に導入することにより、８０℃でイソシアネートを添加した。バック計量（backweighing）によって質量を監視した。配合量から０．２ｇ超/未満の偏差を記録した。イソシアネートの添加により、ストップウォッチを開始した。温度が１１０℃に達したら、１２５℃に予熱したテフロン（登録商標）皿に反応混合物を注ぎ出した。
【０１２２】
ストップウォッチを開始してから１０分後、ポリウレタンシートをホットプレートから取り出し、８０℃でオーブン中に１５時間保存した。カッターミルで冷却したポリウレタンシートを粉砕した。次に、粒にした材料を１１０℃で３時間乾燥させ、乾燥状態で保存した。
【０１２３】
原則として、このプロセスは、反応押出機又はベルトプロセスによって行うことができる。
【０１２４】
【表１】
2021524530.tif 000002
【０１２５】
【表２】
2021524530.tif 000003
【０１２６】
２．２  ＴＰＵ ４〜６の製造
以下の表３は、個々の出発材料が質量部（ｐｂｗ）で報告されている組成を示している。いずれの場合も、１０個のバレルセクションに分割した、３５Ｄのプロセス部分の長さを有するＢｅｒｓｔｏｒｆｆからの二軸押出機モデルＺＥ４０Ａを使用して、混合物を製造した。連続的ペレット化を使用した。
【０１２７】
【表３】
2021524530.tif 000004
【０１２８】
【表４】
2021524530.tif 000005
【０１２９】
３．結果
ＴＰＵ ２の処理は不可能であった。この材料は非常に高い融点範囲を有し、ガラス繊維化合物の製造は不可能であった。
【０１３０】
ＴＰＵ ４は製造可能であったが、Ｅ弾性率はわずか４０８０ＭＰａであった。
【０１３１】
驚いたことには、ＴＰＵ ６が製造可能であった。Ｅ弾性率は１８３００ＭＰａであった。
【０１３２】
４．測定方法
ショア硬度Ａ：ＤＩＮ ＩＳＯ ７６１９−１、ショア硬度試験Ａ（３ｓ）
引張強度：ＤＩＮ ＥＮ ＩＳＯ ５２７
破断伸び：ＤＩＮ ＥＮ ＩＳＯ ５２７
引裂伝播抵抗：ＤＩＮ ＩＳＯ ３４−１，Ｂ（ｂ。
【０１３３】
引用文献
Ｋｕｎｓｔｓｔｏｆｆｈａｎｄｂｕｃｈ，第ＶＩＩ巻，Ｖｉｅｗｅｇ及びＨｏｅｃｈｔｌｅｎ編，Ｃａｒｌ Ｈａｎｓｅｒ Ｖｅｒｌａｇ，Ｍｕｎｉｃｈ １９６６年（１０３〜１１３頁）
ＥＰ ０ ９２２ ５５２ Ａ１
ＤＥ １０１ ０３ ４２４ Ａ１
ＷＯ ２００６／０７２４６１ Ａ１
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
（ａ）ポリイソシアネート組成物（ＩＺ）とポリオール組成物（ＰＺ）との反応により得られる又は得ることができる熱可塑性ポリウレタン（ＴＰＵ−１）であって、前記ポリオール組成物（ＰＺ）が少なくとも１種のポリオール（Ｐ１）、鎖延長剤（ＫＶ１）及び鎖延長剤（ＫＶ２）を含み、鎖延長剤が、２０：１〜３：１の範囲のＫＶ１：ＫＶ２のモル混合比で使用される、熱可塑性ポリウレタン（ＴＰＵ−１）、及び
（ｂ）繊維状であるフィラー（Ｆ１）
を含む組成物。
【請求項２】
前記鎖延長剤（ＫＶ１）及び／又は前記鎖延長剤（ＫＶ２）が、１，２−エタンジオール、１，３−プロパンジオール、１，４−ブタンジオール及び１，６−ヘキサンジオール、ジエチレングリコール、トリエチレングリコール、ヒドロキノンビス−２−ヒドロキシエチルエーテル及びビス（２−ヒドロキシエチル）テレフタレートからなる群から選択される、請求項１に記載の組成物。
【請求項３】
前記鎖延長剤（ＫＶ１）が１，４−ブタンジオールである、請求項１又は２に記載の組成物。
【請求項４】
前記ポリオール（Ｐ１）がポリエーテルポリオールである、請求項１から３のいずれか一項に記載の組成物。
【請求項５】
前記ポリイソシアネート組成物（ＩＺ）が、フェニレン１，２−、１，３−及び／又は１，４−ジイソシアネート、トリフェニルメタン４，４’，４’’−トリイソシアネート、ナフチレン１，５−ジイソシアネート（ＮＤＩ）、トリレン２，４−及び／又は２，６−ジイソシアネート（ＴＤＩ）、ビフェニル２，４’−、４，４’−及び／又は２，２−ジイソシアネート、ジフェニルメタン２，２’−、２，４’−及び／又は４，４’−ジイソシアネート（ＭＤＩ）、ポリフェニルポリメチレンポリイソシアネート、キシリレン１，２−、１，３−及び／又は１，４−ジイソシアネート及びｍ−テトラメチルキシリレンジイソシアネート（ＴＭＸＤＩ）からなる群から選択されるポリイソシアネート（ＰＩ）を含む、請求項１から４のいずれか一項に記載の組成物。
【請求項６】
前記フィラー（Ｆ１）が、ガラス繊維、炭素繊維、アラミド繊維、チタン酸カリウム繊維、液晶ポリマーから構成される繊維、金属繊維、ポリエステル繊維、ポリアミド繊維、有機の繊維状フィラー及び無機の繊維状フィラーからなる群から選択される、請求項１から５のいずれか一項に記載の組成物。
【請求項７】
前記フィラー（Ｆ１）が、いずれの場合もＡＳＴＭ Ｄ５７８−９８に従って決定された、３ｍｍ〜４ｍｍの範囲の長さ及び１μｍ〜２０μｍの範囲の直径を有する、請求項１から６のいずれか一項に記載の組成物。
【請求項８】
前記フィラー（Ｆ１）が、前記組成物の全体に基づいて４０質量％〜６０質量％の範囲の量で含まれる、請求項１から７のいずれか一項に記載の組成物。
【請求項９】
前記熱可塑性ポリウレタンが、ＤＩＮ ＩＳＯ ７６１９−１に従って決定された、４０Ｄ〜９０Ｄの範囲のショア硬度を有する、請求項１から８のいずれか一項に記載の組成物。
【請求項１０】
組成物の製造方法であって、
（ｉ）以下の成分
（ａ）ポリイソシアネート組成物（ＩＺ）とポリオール組成物（ＰＺ）との反応により得られる又は得ることができる熱可塑性ポリウレタン（ＴＰＵ−１）であって、前記ポリオール組成物（ＰＺ）が少なくとも１種のポリオール（Ｐ１）、鎖延長剤（ＫＶ１）及び鎖延長剤（ＫＶ２）を含み、鎖延長剤が、２０：１〜３：１の範囲のＫＶ１：ＫＶ２のモル混合比で使用される、熱可塑性ポリウレタン（ＴＰＵ−１）、及び
（ｂ）繊維状であるフィラー（Ｆ１）
を混合する工程を含む、方法。
【請求項１１】
請求項１０に記載の方法により得られる又は得ることができる、組成物。
【請求項１２】
請求項１から９のいずれか一項に記載の組成物、又は請求項１０に記載の方法により得られる又は得ることができる組成物を、成形体の製造に使用する方法。
【請求項１３】
請求項１から９のいずれか一項に記載の組成物、又は請求項１０に記載の方法により得られる又は得ることができる組成物を含む、成形体。
【国際調査報告】
2021524530.tif 000006
2021524530.tif 000007
2021524530.tif 000008
2021524530.tif 000009
2021524530.tif 000010
2021524530.tif 000011
2021524530.tif 000012
2021524530.tif 000013
2021524530.tif 000014